ОКНО С ОБРАБОТАННЫМ УФ-ИЗЛУЧЕНИЕМ НИЗКОЭМИССИОННЫМ ПОКРЫТИЕМ И СПОСОБ ЕГО ИЗГОТОВЛЕНИЯ

1. Способ изготовления покрытого изделия для использования в окне, содержащий:
получение покрытого изделия, включающего в себя подложку, которая несет покрытие, содержащее по меньшей мере один содержащий серебро слой, расположенный непосредственно на и контактирующий с содержащим оксид металла слоем, который может поглощать ультрафиолетовое (УФ) излучение;
направление УФ-излучения из по меньшей мере одного источника УФ-излучения на покрытие и подвергание покрытия воздействию УФ-излучения, чтобы уменьшить удельное поверхностное сопротивление покрытия и/или увеличить коэффициент пропускания видимого света покрытия.
2. Способ по п. 1, причем источник УФ-излучения содержит по меньшей мере одну лампу с УФ-излучением.
3. Способ по п. 1, причем источник УФ-излучения содержит по меньшей мере один лазер с УФ-излучением.
4. Способ по п. 1, причем упомянутое подвергание покрытия воздействию УФ-излучения уменьшает удельное поверхностное сопротивление покрытия на по меньшей мере один Ом/квадрат.
5. Способ по п. 1, причем содержащий оксид металла слой имеет ширину запрещенной энергетической зоны от примерно 3,2 до 3,4 эВ.
6. Способ по п. 1, причем содержащий оксид металла слой содержит оксид цинка.
7. Способ по п. 1, причем содержащий оксид металла слой содержит станнат цинка.
8. Способ по п. 1, причем покрытие представляет собой низкоэмиссионное покрытие.
9. Способ по п. 1, причем покрытие имеет удельное поверхностное сопротивление (Rs) не более чем 10 Ом/квадрат после упомянутого подвергания воздействию УФ-излучения.
10. Способ по п. 1, причем упомянутое подвергание покрытия воздействию УФ-излучения увеличивает коэффициент пропускания видимого света покрытого изделия на по меньшей мере 1%.
11. Способ по п. 1, причем покрытое изделие имеет коэффициент пропускания видимого света по меньшей мере примерно 50% после упомянутого подвергания воздействию.
12. Способ по п. 1, причем подложка представляет собой стеклянную подложку.
13. Способ по п. 1, дополнительно содержащий после упомянутого подвергания воздействию присоединение подложки с покрытием на ней к другой подложке при изготовлении оконного блока с изоляционным стеклопакетом (ИС).
14. Способ по п. 1, причем излучение, излучаемое из источника, состоит практически из УФ-излучения.
15. Способ по п. 1, где покрытие дополнительно содержит слой, содержащий оксид Ni и/или Cr, расположенный поверх и непосредственно контактирующий с содержащим серебро слоем.
16. Способ по п. 1, причем покрытие дополнительно содержит диэлектрический слой, содержащий нитрид кремния, расположенный поверх содержащего серебра слоя.
17. Способ по п. 1, причем источник и покрытие располагают с одной и той же стороны подложки.
18. Способ изготовления покрытого изделия для использования в окне, содержащий:
получение покрытого изделия, включающего в себя стеклянную подложку, которая несет покрытие, содержащее по меньшей мере один по существу металлический слой, расположенный непосредственно на и контактирующий с содержащим оксид металла слоем, который имеет ширину запрещенной энергетической зоны от 3,2 до 3,4 эВ;
направление УФ-излучения из по меньшей мере одного источника УФ-излучения на покрытие и подвергание покрытия воздействию УФ-излучения, чтобы уменьшить удельное поверхностное сопротивление покрытия и увеличить коэффициент пропускания видимого света покрытия.
19. Способ по п. 18, причем источник УФ-излучения содержит по меньшей мере одну лампу и/или лазер с УФ-излучением.
20. Способ по п. 18, причем упомянутое подвергание покрытия воздействию УФ-излучения уменьшает удельное поверхностное сопротивление по существу металлического слоя на по меньшей мере один Ом/квадрат.